СПОСОБ ФОРМОВАНИЯ ИЗ РАСПЛАВА СУЛЬФОНИРОВАННЫХ БЛОКСОПОЛИМЕРОВ И ИЗДЕЛИЯ, СОДЕРЖАЩИЕ СУЛЬФОНИРОВАННЫЕ БЛОКСОПОЛИМЕРЫ, НЕОБЯЗАТЕЛЬНО МОДИФИЦИРОВАННЫЕ ПО АМИНОГРУППЕ

1. Способ получения формованного изделия, включающий:
i) предоставление композиции, включающей нейтрализованный амином сульфонированный блоксополимер, содержащий по меньшей мере два концевых блока А полимера и по меньшей мере один внутренний блок В полимера, в котором
каждый блок А, по существу, не содержит функциональных групп сульфоновой кислоты или сульфоната, а
каждый блок В содержит подвергающиеся сульфонированию мономерные звенья и от около 10 до около 100 моль.% функциональных групп сульфоновой кислоты или сульфонатного сложного эфира из расчета на подвергающиеся сульфонированию мономерные звенья, и в котором функциональные группы сульфоновой кислоты или сульфонатного сложного эфира частично или полностью нейтрализованы амином,
ii) нагревание композиции до температуры, при которой нейтрализованный амином сульфонированный блоксополимер способен к формованию,
iii) формование композиции, полученной на стадии (ii),
iv) охлаждение формованной композиции, полученной на стадии (iii), и
3
v) необязательное превращение нейтрализованных амином функциональных групп сульфоновой кислоты или сульфонатного сложного эфира, содержащихся в охлажденном и формованном изделии, в группу(-ы) -SOH.
2. Способ по п. 1, в котором от 85 до 100% функциональных
групп сульфоновой кислоты или сульфонатного сложного эфира нейтрализованы амином.
3. Способ по п. 1, в котором амин имеет формулу (I)
,
в которой
1
каждый из R и R независимо представляет собой водород или необязательно замещенную углеводородную группу, и
2
R представляет собой необязательно замещенную углеводородную группу, или
1
2
Rи R совместно с атомом азота, с которым они связаны, образуют необязательно замещенный гетероцикл, состоящий из циклических атомов углерода и азота, и необязательно кислорода и серы.
4. Способ по п. 1, в котором амин имеет формулу (Iа)
,
в которой
представляет собой одинарную или двойную связь,
R отсутствует в случае, когда  представляет собой двойную связь, или представляет собой водород или необязательно замещенную углеводородную группу, когда  представляет собой одинарную связь, и
Het совместно с атомом азота, с которым он связан, представляет собой необязательно замещенный 5- или 6-членный гетероцикл, содержащий, помимо циклического атома азота, 4 или 5
членов цикла, выбранных из группы, включающей по меньшей мере 2, а по большей мере 5 циклических атомов углерода, от 0 до 3 циклических атомов азота, от 0 до 1 циклических атомов кислорода и 0 до 1 циклических атомов серы.
5. Способ по п. 4, в котором Het совместно с атомом азота, с которым он связан, представляет собой необязательно замещенный 5- или 6-членный гетероцикл, содержащий, помимо циклического атома азота, 4 или 5 членов цикла, выбранных из группы, включающей по меньшей мере 2, а по большей мере 5 циклических атомов углерода, от 0 до 3 циклических атомов азота.
6. Способ по п. 1, в котором нейтрализованный амином сульфонированный блоксополимер имеет индекс текучести расплава по меньшей мере 0,5 г/10 мин при 230С и нагрузке в 5 кг в соответствии с ASTM 1238.
7. Формованное изделие, полученное способом по п. 1.
8. Формованное изделие по п. 7, имеющее форму листа, волокна или полого тела.
9. Формованное изделие по п. 8, находящееся в форме мембраны или пленки.
10. Формованное изделие по п. 9, где мембрана или пленка имеет, по меньшей мере, одну из характеристик (a), (b) и (c):
(a) проводимость, составляющую по меньшей мере 5 мС/см,
(b) селективность анионного обмена, составляющую по меньшей мере 80%,
(c) водопоглощающую способность, составляющую по большей мере 20 масс.%, из расчета на массу изделия в сухом состоянии.
11. Устройство, выбранное из группы, включающей топливные
элементы, устройства для фильтрования, устройства для регулирования влажности, устройства для прямого электродиализа, устройства для обратного электродиализа, устройства для ограниченного давлением осмоса, устройства для прямого осмоса, устройства для обратного осмоса, устройства для селективного добавления воды, устройства для селективного удаления воды, устройства для емкостной деионизации, устройства для молекулярной фильтрации, устройства для удаления соли из воды, устройства для обработки воды, полученной после гидравлического разрыва пласта, устройства для применения ионного переноса, устройства для умягчения воды, и батарей, и включающее формованное изделие по п. 7.
12. Электродеионизационная система, включающая по меньшей мере один анод, по меньшей мере один катод и одну или более мембран, где по меньшей мере одна мембрана представляет собой мембрану по п. 9.
13. Изделие, состоящее из подложки и покрытия, в котором покрытие представляет собой мембрану или пленку по п. 9.
14. Изделие по п. 13, в котором подложка является природным или синтетическим, тканым или нетканым материалом, или смесью двух или более из них.
15. Модифицированный сульфонированный блоксополимер, включающий по меньшей мере два концевых полимерных блока А и по меньшей мере один полимерный внутренний блок В, где
каждый блок А по существу не содержит функциональных групп сульфоновой кислоты или сульфоната, и
каждый блок В содержит подвергающиеся сульфонированию
мономерные звенья от около 10 до около 100 моль.% функциональной группы формулы (IIа), исходя из количества подвергающихся сульфонированию мономерных звеньев,
,
в которой
представляет собой одинарную или двойную связь,
R отсутствует в случае, когда  представляет собой двойную связь, или представляет собой водород или необязательно замещенную углеводородную группу, когда  представляет собой одинарную связь, и
Het совместно с атомом азота, с которым он связан, представляет собой необязательно замещенный 5- или 6-членный гетероцикл, содержащий, помимо циклического атома азота, 4 или 5 членов цикла, выбранных из группы, включающей по меньшей мере 2, а по большей мере 5 циклических атомов углерода, от 0 до 3 циклических атомов азота, от 0 до 1 циклических атомов кислорода и 0 до 1 циклических атомов серы.
16. Модифицированный сульфонированный блоксополимер по п. 15, в котором Het совместно с атомом азота, с которым он связан, представляет собой необязательно замещенный 5- или 6-членный гетероцикл, содержащий, помимо циклического атома азота, 4 или 5 членов цикла, выбранных из группы, включающей по меньшей мере 2, а по большей мере 5 циклических атомов углерода, от 0 до 3 циклических атомов азота.
17. Модифицированный сульфонированный блоксополимер по
п. 15, в котором 5- или 6-членный гетероцикл представляет собой морфолинил или выбран из группы, включающей пирролил, пиразолил, имидазолил, 1,2,3-триазолил, 1,2,4-триазолил, 1,3,4-триазолил, изоксазолил, оксазолил, 1,2,3-оксадиазол, 1,2,4-оксадиазол, 1,3,4-оксадиазол, изотиазолил, тиазолил, 1,2,3-тиадиазол, 1,2,4-тиадиазол, 1,3,4-тиадиазол, пиридинил, пиридазинил, пиримидинил, пиразинил, 1,2,3-триазинил, 1,2,4-триазинил, 1,3,5-триазинил и их частично или полностью гидрированные аналоги.
18. Модифицированный сульфонированный блоксополимер по п. 15, в котором блок В включает от около 50 до около 100 моль.% функциональной группы.
19. Модифицированный сульфонированный блоксополимер по п. 15, в котором каждый блок В включает сегменты одного или более винилароматических мономеров, выбранных из полимеризованных (i) мономеров незамещенного стирола, (ii) мономеров орто-замещенного стирола, (iii) мономеров мета-замещенного стирола, (iv) альфа-метилстирола, (v) 1,1-дифенилэтилена, (vi) 1,2-дифенилэтилена и (vii) их смесей.
n
n
n
n
20. Модифицированный сульфонированный блоксополимер по п. 15, имеющий конфигурацию А-В-А, А-В-А-В-А, (А-В-А)X, (А-В)X, A-D-B-D-A, A-B-D-B-A, (А-D-В)X, (А-B-D)X или их смеси, где n представляет собой целое число от 2 до примерно 30, и Х является остатком сочетающего агента, и где каждый блок D представляет собой полимерный блок, устойчивый к сульфонированию, и множество блоков А, блоков В или блоков D являются одинаковыми или различными.
21. Модифицированный сульфонированный блоксополимер по п. 15, включающий один или более блоков D, при этом каждый блок D
независимо выбирают из группы, включающей (i) полимеризованный или сополимеризованный сопряженный диен, выбранный из изопрена, 1,3-бутадиена с содержанием винила перед гидрированием от 20 до 80 моль.%, (ii) полимеризованный акрилатный мономер, (iii) кремнийорганический полимер, (iv) полимеризованный изобутилен и (v) их смеси, где любые сегменты, содержащие полимеризованный 1,3-бутадиен или изопрен, впоследствии гидрируют.
22. Мембрана, включающая модифицированный сульфонированный блоксополимер по п. 15.
23. Ппленка, включающая модифицированный сульфонированный блоксополимер по п. 15.
24. Устройство, выбранное из группы, включающей топливные элементы, устройства для фильтрования, устройства для регулирования влажности, устройства для прямого электродиализа, устройства для обратного электродиализа, устройства для ограниченного давлением осмоса, устройства для прямого осмоса, устройства для обратного осмоса, устройства для селективного добавления воды, устройства для селективного удаления воды, устройства для емкостной деионизации, устройства для молекулярной фильтрации, устройства для удаления соли из воды, устройства для обработки воды, полученной после гидравлического разрыва пласта, устройства для применения ионного переноса, устройства для умягчения воды, и батареи, и включающее мембрану по п. 22 или пленку по п. 23.
25. Изделие, включающее подложку и покрытие, где покрытие представляет собой мембрану по п. 22 или пленку по п. 23.
26. Изделие по п. 24, в котором данная подложка представляет
собой природный или синтетический, тканый или нетканый материал, или смесь двух или более из них.